(57)【要約】【課題】複数のキャピラリを束ねたキャピラリ配列体の各キャピラリ中にゲルが充填されたゲル充填配列体を得る方法として、ゲルに空洞が形成されることを低減できる歩留に優れた製造方法、および歩留に優れたバイオチップの製造方法を目的とする。【解決手段】複数のキャピラリを束ねたキャピラリ配列体の各キャピラリ中にゲルが充填されたゲル充填配列体の製造方法であって、複数のキャピラリをそれらの長手方向が一致するように集束して固定する工程と、各キャピラリの一端から該キャピラリ中に、重合によりゲルとなるゲル前駆体溶液を充填する工程と、ゲル前駆体溶液を充填した各キャピラリの少なくとも一端を開放した状態で、該ゲル前駆体溶液を重合してゲルを形成する工程とを含むゲル充填配列体の製造方法。また、該ゲル充填配列体を用いたバイオチップの製造方法。【選択図】なし【特許請求の範囲】
【請求項１】
複数のキャピラリを束ねたキャピラリ配列体の各キャピラリ中にゲルが充填されたゲル充填配列体の製造方法であって、
複数のキャピラリをそれらの長手方向が一致するように集束して固定する工程（１）と、
各キャピラリの一端から該キャピラリ中に、重合によりゲルとなるゲル前駆体溶液を充填する工程（２）と、
ゲル前駆体溶液を充填した各キャピラリの少なくとも一端を開放した状態で、該ゲル前駆体溶液を重合してゲルを形成する工程（３）とを含むことを特徴とするゲル充填配列体の製造方法。
【請求項２】
前記工程（２）において、減圧雰囲気下で前記各キャピラリの前記一端を前記ゲル前駆体溶液に浸漬した後、常圧に戻して該ゲル前駆体溶液を前記各キャピラリ中に充填する、請求項１に記載のゲル充填配列体の製造方法。
【請求項３】
請求項１または２に記載の製造方法により得られたゲル充填配列体を、前記キャピラリの長手方向と交叉する方向に切断する工程を含むバイオチップの製造方法。
【発明の詳細な説明】
【技術分野】
【０００１】
本発明は、ゲル充填配列体の製造方法およびバイオチップの製造方法に関する。
【背景技術】
【０００２】
バイオチップの製造方法としては、中空繊維等のキャピラリ（毛細管）を束ねてウレタン樹脂で固定し、それら各キャピラリの中空部に、生体関連物質（キャプチャープローブ）を含むゲル状物質（以下、「ゲル」という。）を充填した後、それらをキャピラリの長手方向と交叉する方向に切断することで薄片化してチップを得る方法が知られている。このような方法におけるゲルの充填は、重合によりゲルとなるゲル前駆体溶液をキャピラリ中に充填した後、該ゲル前駆体溶液を重合することにより行われる。
【０００３】
特許文献１には、そのような重合工程として、以下に示す工程が示されている。
一端を密封した中空繊維の開放端側を、減圧雰囲気の系内でゲル前駆体溶液に浸漬し、次いで該系内に気体を封入して該系内を減圧雰囲気から常圧以上の加圧雰囲気とすることにより、前記中空繊維の中空部に前記ゲル前駆体溶液を充填する。その後、充填されたゲル前駆体溶液を加熱することにより中空繊維の中空部内でゲル化させる。
【０００４】
この際、前記中空繊維の開放端側から該中空繊維内に気体が混入して気泡が形成されることを抑制するために、該開放端側をゲル前駆体溶液に浸漬したまま重合が行われている。
また、ゲルに空洞が形成される原因として、中空繊維内のゲル前駆体溶液から、該中空繊維を経て、該中空繊維を固定するウレタン樹脂へと水分が移行して蒸発してしまうことが挙げられる。そこで、特許文献２には、ゲル前駆体溶液の充填前に予め中空繊維内に水を充填して該水で中空繊維配列体を飽和させ、水を排出した後に、ゲル前駆体溶液を充填して重合する方法が示されている。
【先行技術文献】
【特許文献】
【０００５】
【特許文献１】特開２００４−１６３２１１号公報
【特許文献２】特開２００５−３７３０３号公報
【発明の概要】
【発明が解決しようとする課題】
【０００６】
特許文献２の方法によれば、得られたゲル内に空洞が形成されることが抑制され、歩留が向上する。しかしながら、この方法を用いても歩留は４０〜６０％程度であるため、さらなる歩留の向上が望まれている。
【０００７】
そこで本発明は、複数のキャピラリを束ねたキャピラリ配列体の各キャピラリ中にゲルが充填されたゲル充填配列体を得る方法として、前記ゲルに空洞が形成されることを低減できる歩留に優れた製造方法を目的とする。
また、本発明は、歩留に優れたバイオチップの製造方法を提供する。
【課題を解決するための手段】
【０００８】
本発明のゲル充填配列体の製造方法は、複数のキャピラリを束ねたキャピラリ配列体の各キャピラリ中にゲルが充填されたゲル充填配列体の製造方法であって、複数のキャピラリをそれらの長手方向が一致するように集束して固定する工程（１）と、各キャピラリの一端から該キャピラリ中に、重合によりゲルとなるゲル前駆体溶液を充填する工程（２）と、ゲル前駆体溶液を充填した各キャピラリの少なくとも一端を開放した状態で、該ゲル前駆体溶液を重合してゲルを形成する工程（３）とを含むことを特徴とする方法である。
【０００９】
また、本発明のゲル充填配列体の製造方法は、前記工程（２）において、減圧雰囲気下で前記各キャピラリの前記一端を前記ゲル前駆体溶液に浸漬した後、常圧に戻して該ゲル前駆体溶液を前記各キャピラリ中に充填することが好ましい。
【発明の効果】
【００１０】
本発明の製造方法は、複数のキャピラリを束ねたキャピラリ配列体の各キャピラリ中にゲルが充填されたゲル充填配列体を得る方法であって、重合により得られるゲルに空洞が形成されることを飛躍的に低減できる。そのため、ゲル充填配列体の製造における歩留に優れている。
また、本発明は、歩留に優れたバイオチップの製造方法を提供することができる。
【図面の簡単な説明】
【００１１】
【図１】本発明におけるキャピラリ配列体の一実施形態例を模式的に示した斜視図である。
【図２】本発明のゲル充填配列体を薄片化してバイオチップを得る様子を示した概念図である。
【図３】本発明の製造方法に用いることのできる重合装置を用いて、キャピラリ配列体にゲル前駆体溶液を充填する様子を示した模式図である。
【図４】図３の重合装置において、キャピラリの一端を開放した状態で重合する様子を示した模式図である。
【図５】実施例における薄片体の評価結果を示した図である。（Ａ）実施例１、（Ｂ）実施例２。
【図６】比較例における薄片体の評価結果を示した図である。（Ａ）比較例１、（Ｂ）比較例２。
【発明を実施するための形態】
【００１２】
＜ゲル充填配列体の製造方法＞
本発明のゲル充填配列体の製造方法は、複数のキャピラリを束ねたキャピラリ配列体の各キャピラリ中にゲルが充填されたゲル充填配列体の製造方法であって、下記工程（１）〜（３）を含むことを特徴とする方法である。
工程（１）：複数のキャピラリをそれらの長手方向が一致するように集束して固定する工程。
工程（２）：各キャピラリの一端から該キャピラリ中に、重合によりゲルとなるゲル前駆体溶液を充填する工程。
工程（３）：ゲル前駆体溶液を充填した各キャピラリの少なくとも一端を開放した状態で、該ゲル前駆体溶液を重合してゲルを形成する工程。
【００１３】
本発明におけるゲル充填配列体は、複数のキャピラリを束ねたキャピラリ配列体を有しており、該キャピラリ配列体の各キャピラリ中にゲルが充填されている。図１は、キャピラリ配列体の実施形態の一例を示す斜視図である。以下、本発明の製造方法の実施形態の一例として、図１に例示したキャピラリ配列体１０を用いる方法について説明する。
【００１４】
（キャピラリ配列体）
キャピラリ配列体１０は、図１に示すように、複数のキャピラリ１２が、それらの長手方向が一致するように束ねられており、それらのキャピラリ１２が樹脂固定部１４により固定されている。
【００１５】
キャピラリ１２は、中空部を有する管状の形態であれば、ガラス管、ステンレス管、中空繊維、パルプ等いずれの形態であってもよい。加工性、取り扱いの容易さを考慮すると中空繊維を使用することが好ましい。中空繊維としては、特に限定されず、例えば合成繊維、半合成繊維、再生繊維、天然繊維等が挙げられる。また、中空繊維は、多孔質管状体、非多孔質管状体のいずれでもよいが、ゲル前駆体溶液の中空繊維外への拡散や、ゲル組成物の乾燥を抑制する点から、非多孔質管状体であることが好ましい。
【００１６】
キャピラリ１２の材質は特に限定はなく、シリカ、ガラス等の無機材料や、以下に示す有機材料等が挙げられる。
有機材料としては、例えば、ナイロン６、ナイロン６６、芳香族ポリアミド等のポリアミド系材料、ポリエチレンテレフタレート、ポリブチレンテレフタレート、ポリ乳酸、ポリグリコール酸、ポリカーボネート等のポリエステル系材料、ポリアクリロニトリル等のアクリル系材料、ポリエチレンやポリプロピレン等のポリオレフィン系材料、ポリメタクリル酸メチル等のポリメタクリレート系材料、ポリビニルアルコール系材料、ポリ塩化ビニリデン系材料、ポリ塩化ビニル系材料、ポリウレタン系材料、フェノール系材料、ポリフッ化ビニリデンやポリテトラフルオロエチレン等のフッ素系材料、ポリアルキレンパラオキシベンゾエート系材料等が挙げられる。また、キャピラリ１２にはカーボンブラック等の黒色顔料が含有されていてもよい。
【００１７】
キャピラリ１２の内径は特に限定されず、１ｍｍ以下であることが好ましく、１０〜８００μｍであることが好ましい。キャピラリ１２の数についても特に限定されず、１０〜２０００本であることが好ましい。
キャピラリ１２を束ねる形態は特に限定されないが、キャピラリ１２の軸に直行する断面が正方形または長方形（図１参照）となるように、各キャピラリ１２が規則的に配列されていることが好ましい。「規則的に」とは、一定の大きさの中に含まれるキャピラリ１２の本数が一定となるよう順序よく配列させることをいう。
【００１８】
樹脂固定部１４は、キャピラリ１２を固定するものであり、接着剤により形成される。
接着剤としては、例えば、ニッポラン４２７６、コロネート４４０３（登録商標、日本ポリウレタン工業（株）製）等のポリウレタン樹脂接着剤、エポキシ樹脂接着剤等が挙げられる。
【００１９】
樹脂固定部１４は、キャピラリ１２の長手方向の全長にわたって形成されていてもよく、所定部分に形成されていてもよい。所定部分に形成する形態としては、例えば、図１に示すように、キャピラリ１２の端部から適当な長さの部分を固定しないように、長手方向の中央部分に形成する形態等が挙げられる。
【００２０】
（製造方法）
工程（１）では、複数のキャピラリ１２を、それらの長手方向が一致するように集束して固定する。これによりキャピラリ配列体１０が得られる。
複数のキャピラリ１２を集束する方法としては、例えば、複数本のキャピラリ１２を１列に束ねて１層のシートとなるように固定し、該シートをさらに複数層に積層して固定することで、所望の本数のキャピラリ１２からなるキャピラリ配列体とする方法が挙げられる。前記シートを形成するキャピラリ１２の本数、および該シートの積層枚数は特に限定されない。
【００２１】
樹脂固定部１４の形成は、集束させたキャピラリ１２の樹脂固定部１４を形成する部分を外枠治具により囲った後、該外枠治具の中に前記接着剤を注入して硬化させる方法等が挙げられる。
【００２２】
また、キャピラリ配列体は、粘着シート等のシート状物上に、複数本のキャピラリを所定の間隔を開けて平行に配置してシート状とした後、そのシート状物を螺旋状に巻き取る方法（特開平１１−１０８９２８号公報参照）により得られる配列体であってもよい。
また、複数の孔が所定の間隔をもって設けられた多孔板２枚を、それらの孔が一致するように重ねあわせ、それら各孔にキャピラリを通過させた後、２枚の多孔板の間隔を開き、２枚の多孔板間のキャピラリ周辺に硬化性樹脂原料を充満させ硬化させる方法（特開２００１−１３３４５３号公報参照）により得られる配列体であってもよい。
また、隣接するキャピラリの外表面を相互に融着することによって得られる配列体であってもよい。
【００２３】
キャピラリ配列体１０の各キャピラリ１２へのゲル前駆体溶液の充填は、キャピラリ１２の一端１２ａ（図１）から行う。キャピラリ配列体１０は、後述する工程（２）におけるゲル前駆体溶液の充填の作業性の観点から、キャピラリ１２の他端１２ｂを封止していることが好ましい。他端１２ｂの封止には、樹脂固定部１４の形成に用いる接着剤と同じ接着剤を使用することができる。
【００２４】
また、キャピラリ配列体１０は、ゲル前駆体溶液の充填を行う前に、脱酸素剤と共に脱酸素パックに封入した状態で１０日以上保管しておくことが好ましい。これにより、後述する工程（３）においてゲル前駆体溶液の重合阻害因子となる酸素を低減することができる。
【００２５】
工程（２）では、各キャピラリ中に、重合によりゲルとなるゲル前駆体溶液を充填する。
ゲル前駆体溶液とは、架橋構造を形成してゲル化をもたらす化学物質を含む溶液をいう。例えば、単量体、多官能性単量体、重合開始剤、および水等を含む溶液である。また、アガロース、アルギン酸ナトリウム等の多糖類、ゼラチン等のタンパク質等を用いることもできる。
【００２６】
単量体としては、アクリルアミド、Ｎ，Ｎ−ジメチルアクリルアミド、Ｎ−イソプロピルアクリルアミド、Ｎ−アクリロイルアミノエトキシエタノール、Ｎ−アクリロイルアミノプロパノール、Ｎ−メチロールアクリルアミド、Ｎ−ビニルピロリドン、ヒドロキシエチルメタクリレート、（メタ）アクリル酸およびアリルデキストリン等が挙げられる。
多官能性単量体としては、メチレンビス（メタ）アクリルアミド、ポリエチレングリコールジ（メタ）アクリレート等が挙げられる。
【００２７】
ゲル前駆体溶液中の単量体成分の濃度は単量体の種類にもよるが、例えばアクリルアミド系単量体の場合、単量体と多官能性単量体の合計を１００質量％としたとき、２〜２０質量％程度であることが好ましい。
【００２８】
また、ゲル前駆体溶液には生体関連物質（キャプチャープローブ）を含有させてもよい。生体関連物質は、検出または測定の対象となる物質（検体）を捕獲する物質である。
生体関連物質としては、核酸（ＤＮＡ、ＲＮＡ等）、アミノ酸、ペプチド、蛋白質、糖、脂質、抗体、さらには化学結合、物理結合等の相互作用により対象の生体関連物質を検出しうる有機化合物、無機化合物等が挙げられる。これらは、生細胞からの抽出、化学合成等により調製したものであってもよく、市販品であってもよい。
【００２９】
例えば、生細胞からのＤＮＡの抽出は、Ｂｌｉｎらの方法（Ｎｕｃｌｅｉｃ  Ａｃｉｄｓ  Ｒｅｓ．，３，２３０３（１９７６））等を用いることができる。また、生細胞からのＲＮＡの抽出は、Ｆａｖａｌｏｒｏらの方法（Ｍｅｔｈｏｄｓ．Ｅｎｚｙｍｏｌ．，６５，７１８（１９８０））等を用いることができる。
【００３０】
これらの生体関連物質は、公知の方法によりゲルに固定することができる。例えば、ゲル前駆体溶液に前記単量体および多官能性単量体を用いる場合、生体関連物質に不飽和官能基を導入しておくことで、共重合反応により生体関連物質をゲルに固定することができる。また、ゲル前駆体溶液にアガロースを用いる場合は、アビジン−ビオチンの特異的結合を利用することにより生体関連物質を固定することができる。
【００３１】
不飽和官能基としては、ビニル基、（メタ）アクリルアミド基、メタクリル基等が挙げられる。不飽和官能基は、生体関連物質の機能を損なわない限り、そのいずれの部位に導入されていてもよい。例えば、生体関連物質が核酸の場合、不飽和官能基は核酸の末端、鎖中のいずれに導入されていてもよい。ただし、生体関連物質と検体とのハイブリダイゼーション効率がより向上する点から、核酸の末端に導入されていることが好ましい。
不飽和官能基は、国際公開第０２／０６２８１７号パンフレットに記載の方法等により導入することができる。
【００３２】
ゲル前駆体溶液中の生体関連物質の含有量は、目的、用途に応じて調整することができる。例えば、生体関連物質を共重合によりゲルに固定する場合の生体関連物質の共重合率は、単量体、多官能性単量体および生体関連物質の合計（１００ｍｏｌ％）に対して、１０〜１０００００μｍｏｌ％であることが好ましく、１００〜１０００００μｍｏｌ％であることがより好ましい。
生体関連物質の共重合率が１０μｍｏｌ％以上であれば、得られるゲル充填配列体を用いた検出、測定の効率および精度がより向上する。また、生体関連物質の共重合率が１００００μｍｏｌ％以下であれば、ゲル内での検体の拡散性がより向上する。
【００３３】
キャピラリ配列体１０の各キャピラリ１２中にゲル前駆体溶液を充填する方法としては、図３に例示した重合装置３０を用いる方法が挙げられる。
重合装置３０は、図３に示すように、真空容器３２と、真空容器３２内でキャピラリ配列体１０を保持する支持手段３４と、キャピラリ配列体１０の各キャピラリ１２に対応するウエルを有するウエルプレート５０を昇降させる昇降台３６と、各キャピラリ１２の位置をウエルプレート５０の各ウエルに対応するように位置決めする位置決め手段３８と、真空容器３２内を減圧する真空ポンプ４０とを有している。また、重合装置３０は、真空容器３２内を加熱する加熱手段（図示せず）を有している。
【００３４】
真空容器３２は、容器内を所望の圧力に調整できるような密閉容器であれば特に限定されず、加熱手段を有する真空乾燥機等を用いることができる。
支持手段３４は、キャピラリ配列体１０を安定に保持できるものであればよく、例えば、キャピラリ配列体１０の樹脂固定部１４を保持するもの等が挙げられる。
昇降台３６は、その上に載置したウエルプレート５０を所望の距離だけ昇降させることができるものであれば特に限定されず、空気圧または油圧により昇降させることができるものが好ましい。
位置決め手段３８は、各キャピラリ１２の一端１２ａ（ウエルプレート５０側の先端）を、ウエルプレート５０の各ウエルに対応するように位置決めできるものであればよく、支持手段３４に連結され、各キャピラリ１２を一定の間隔を開けて固定することができるプレート等が使用できる。
【００３５】
ウエルプレート５０は、キャピラリ配列体１０のキャピラリ１２の本数以上のウエルを有するウエルプレート等を用いることができる。
【００３６】
キャピラリ配列体１０は、工程（２）において各キャピラリ１２にゲル前駆体溶液を充填する前に、吸水検査を行っておくことが好ましい。吸水検査とは、キャピラリ配列体１０の各キャピラリ１２中に水を充填することで、キャピラリ１２に中空部内の詰まり等の不具合がないかを評価する検査である。
また、各キャピラリ１２にゲル前駆体溶液を充填する前には、各キャピラリ１２を水で飽和させておくことが好ましい。水で飽和するとは、キャピラリ１２の材料が持っている細孔を水で予め埋めておくことである。これにより、キャピラリ１２中に充填したゲル前駆体溶液からキャピラリ１２を介して樹脂固定部１４へと水分が移動して蒸発することを抑制できるため、得られるゲルに空洞が形成されることを低減することが容易になる。
【００３７】
各キャピラリ１２を水で飽和させる方法としては、例えば、キャピラリ１２の中空部内に水を充填した状態で保存する方法、キャピラリ配列体１０を水中に浸漬して保存する方法、水蒸気で満たされた密閉系中にキャピラリ配列体１０を保存する方法等が挙げられる。以下、重合装置３０により、キャピラリ１２の中空部内に水を充填した状態で保存する方法について説明する。尚、吸水検査における水の充填についても下記の方法を用いることができる。
【００３８】
まず、他端１２ｂを封止したキャピラリ配列体１０を、ゲル前駆体溶液を充填する一端１２ａが下方になるように重合装置３０の支持手段３４で支持し、位置決め手段３８により各キャピラリ１２の一端１２ａの位置を位置決めする。また、昇降台３６上には、各キャピラリ１２に対応するウエルに水が分注されたウエルプレート５０を載置する。
【００３９】
次に、真空ポンプ４０により真空容器３２内を減圧し、減圧雰囲気下で昇降台３６を上昇させ、各キャピラリ１２の一端１２ａを、ウエルプレート５０の各ウエルに分注された水中に浸漬する。ここで、減圧の前には真空容器３２内を窒素置換しておくことが好ましい。窒素置換を行っておくことにより、工程（３）においてゲル前駆体溶液の重合阻害因子となる酸素を低減することができる。
【００４０】
その後、真空容器３２内を常圧に戻す。これにより、ウエルの水により遮られたキャピラリ１２の中空部内と真空容器３２内との間に圧力差が生じるため、ウエル内の水がキャピラリ１２の中空部内に吸い上げられる。
常圧に戻す方法は、真空容器３２内に窒素ガス等の気体を流入させる方法であってもよく、真空容器３２に設置された扉を開く方法であってもよく、真空容器３２に常圧に戻すためのリーク弁を設けておき、該リーク弁を開く方法であってもよい。
【００４１】
水充填時において真空ポンプ４０により減圧された真空容器３２内の圧力は、２〜２０ＫＰａであることが好ましく、４ＫＰａ程度であることがより好ましい。前記圧力が２ＫＰａ以上であれば、水が蒸発する影響を小さく抑えやすい。また、前記圧力が２０ＫＰａ以下であれば、常圧に戻した際に水がキャピラリ１２中に充分に充填されやすい。
【００４２】
キャピラリ配列体１０の水による飽和は、このようにキャピラリ１２中に水を充填した状態で保存することにより行うことができる。放置時間はキャピラリ配列体１０が充分に水で飽和される時間であればよく、一晩程度の保存が挙げられる。
水による飽和の終了後、再び真空ポンプ４０により真空容器３２内を減圧することにより、キャピラリ１２中に充填されていた水をウエルプレート５０の各ウエルへと排出し、昇降台３６を降下させてウエルプレート５０を取り出す。
【００４３】
次に、キャピラリ１２中にゲル前駆体溶液を充填する。
まず、各キャピラリ１２に対応するウエルにゲル前駆体溶液が分注されたウエルプレート５０を昇降台３６上に載置する。そして、真空ポンプ４０により真空容器３２内を減圧した後、昇降台３６を上昇させ、各キャピラリ１２の一端１２ａをウエルプレート５０の各ウエル内のゲル前駆体溶液中に浸漬する（図３）。真空ポンプ４０により減圧する前には、水充填時と同様に、窒素置換を行っておくことが好ましい。窒素置換を行っておくことにより、工程（３）においてゲル前駆体溶液の重合阻害因子となる酸素を低減することができる。
【００４４】
その後、真空容器３２を常圧に戻す。これにより、ウエルのゲル前駆体溶液により遮られたキャピラリ１２の中空部内と真空容器３２内との間に圧力差が生じるため、ウエル内のゲル前駆体溶液がキャピラリ１２の中空部内に吸い上げられる。
真空容器３２内を常圧に戻す方法は、水充填時と同様に、真空容器３２内に窒素ガス等の気体を流入させる方法であってもよく、真空容器３２に設置された扉を開く方法であってもよく、真空容器３２に常圧に戻すためのリーク弁を設けておき、該リーク弁を開く方法であってもよい。
【００４５】
ゲル前駆体溶液の充填時において真空ポンプ４０により減圧された真空容器３２内の圧力は、２〜２０ＫＰａであることが好ましく、４ＫＰａ程度であることがより好ましい。前記圧力が２ＫＰａ以上であれば、ゲル前駆体溶液中の水が蒸発する影響を小さく抑えやすい。また、前記圧力が２０ＫＰａ以下であれば、常圧に戻した際にゲル前駆体溶液がキャピラリ１２中に充分に充填されやすい。
【００４６】
ゲル前駆体溶液の充填では、各キャピラリ１２の一端１２ａをウエルプレート５０の各ウエル内のゲル前駆体溶液中に浸漬した後に、常圧以上の加圧雰囲気にしてもよい。
また、ゲル前駆体溶液の充填は、常圧下で各キャピラリ１２の一端１２ａをウエルのゲル前駆体溶液に浸漬した後に、真空容器３２内を加圧することにより行ってもよい。
【００４７】
工程（３）では、ゲル前駆体溶液を充填した各キャピラリ１２の少なくとも一端を開放した状態で、該ゲル前駆体溶液を重合してゲルを形成する。本発明の製造方法では、工程（３）において各キャピラリ１２の少なくとも一端を開放した状態で重合を行うことを特徴としており、これにより、キャピラリ１２中のゲルに空洞が形成されることを飛躍的に低減することができる。工程（３）における各キャピラリ１２は、片端のみを開放してもよく、両端を開放してもよいが、両端を開放することが好ましい。
【００４８】
具体的には、工程（２）でゲル前駆体溶液をキャピラリ１２中に充填した後、昇降台３６を降下させ、各キャピラリ１２の一端１２ａをウエルプレート５０の各ウエル内のゲル前駆体溶液から離す（図４）。そして、それらキャピラリ１２の少なくとも一端１２ａを開放した状態のまま、真空容器３２内を加熱して重合を行う。他端１２ｂを封止しているときにキャピラリ１２の両端を開放する場合は、他端１２ｂ側の封止した部分を切り離して開放すればよい。
本発明では、工程（２）において、各キャピラリ１２の他端１２ｂを封止した状態でゲル前駆体溶液の充填を行い、工程（３）において、各キャピラリ１２の他端１２ｂ側の封止部分を切り離して両端を開放した状態で重合を行うことが好ましい。
【００４９】
重合の温度は、ゲル前駆体溶液や重合開始剤の種類に応じて設定すればよく、例えば、２，２’−アゾビス（２−メチルプロピオンアミジン）ジヒドロクロライド等のアゾ系の重合開始剤を用いる場合には４５℃以上であることが好ましく、５０〜７０℃であることがより好ましい。
【００５０】
また、ゲル前駆体溶液の重合は、真空容器３２内に窒素ガスを流入させながら行うことが好ましい。真空容器３２内に酸素が残っていると、ゲル前駆体溶液の重合が妨げられる場合がある。流入させる気体は、重合の妨げにならないものであれば窒素ガスに限定されない。流入させる気体としては、窒素ガス、アルゴンガス等の不活性ガスが好ましく、窒素ガスがより好ましい。
【００５１】
本発明のゲル充填配列体の製造方法では、前述したように、工程（２）において、減圧雰囲気下で各キャピラリ１２の一端１２ａをゲル前駆体溶液に浸漬した後、常圧に戻して該ゲル前駆体溶液を各キャピラリ１２中に充填し、工程（３）における重合を常圧下で行うことが好ましい。
【００５２】
以上説明した工程（１）〜（３）により、キャピラリ配列体の各キャピラリ中にゲルが充填されたゲル充填配列体を製造することができる。
本発明の製造方法により得られるゲル充填配列体は、糖鎖の分離解析、光学分割、遺伝子配列解析等に用いるキャピラリーゲル電気泳動等の用途に適用することができる。また、後述するように、ゲル充填配列体を薄片化することで、ＤＮＡマイクロアレイ等のバイオチップとして使用することもできる。
【００５３】
以上説明した本発明の製造方法によれば、キャピラリ中のゲルに空洞が形成されることを飛躍的に低減することができる。具体的には、キャピラリの一端をゲル前駆体溶液に浸漬したまま重合する方法では歩留が４０〜６０％程度であるのに対し、８０〜１００％程度まで歩留が向上する。
【００５４】
この理由については定かではないが、ゲルに空洞が形成される原因としては、以下のことが考えられる。ゲル前駆体溶液の重合は、熱が伝わりやすいキャピラリ１２の先端側（一端１２ａ側）から起こる。一方、ゲル前駆体溶液の重合が進行すると体積収縮が起こる。そのため、一端１２ａがウエルのゲル前駆体溶液に浸漬されたままであると、重合による体積収縮によりキャピラリ１２内が負圧となったとき、ウエル内（一端１２ａ側）でのゲル化が速いためにキャピラリ１２内でゲルやゲル前駆体溶液が該負圧に応じて移動することが困難である。そのため、まだ重合が進んでいないゲル前駆体溶液に溶解していた気体が気化して気泡となることで該負圧を相殺し、キャピラリ中のゲルに空洞が形成されると考えられる。
これに対し、本発明の製造方法では、一端１２ａを開放した状態で重合することで、キャピラリ１２内が負圧となったとき、ゲルおよびまだ重合していないゲル前駆体溶液が、キャピラリ１２内の負圧に応じてキャピラリ１２の奥へと移動して該負圧を相殺するため、気泡の発生による空洞の形成が抑えられていると考えられる。
【００５５】
また、従来は、キャピラリ１２の一端１２ａを開放した状態で重合を行うと、一端１２ａ側からゲル前駆体溶液に気体が混入して気泡が発生することが懸念されていた。しかし、キャピラリ１２の一端１２ａを開放した状態であっても、一端１２ａ側からの気体の混入で気泡が発生し、ゲルに空洞が形成されることはほとんどないことが見出された。
【００５６】
尚、本発明のゲル充填配列体の製造方法は、前述の方法には限定されない。
例えば、重合装置３０を用いずにゲル前駆体溶液を各キャピラリ１２中に充填してもよい。具体的には、微細な針を有するシリンジにゲル前駆体溶液を吸引し、各キャピラリ１２の中空部に該針を差し込んでゲル前駆体溶液を充填してもよい。また、キャピラリ１２の他端１２ｂを封止せず、デシケーター内でキャピラリ１２の一端１２ａを該ゲル前駆体溶液に浸漬し、デシケーター内を減圧することによりゲル前駆体溶液を充填する方法であってもよい。
【００５７】
また、そのような充填方法を用いる場合には、複数のキャピラリを集束してキャピラリ配列体とした（工程（１））後に、各キャピラリ中にゲル前駆体溶液を充填（工程（２））してもよく、各キャピラリにゲル前駆体溶液を充填（工程（２））した後に、それらのキャピラリを集束して固定（工程（１））してもよい。
【００５８】
また、図３および図４に例示した重合装置３０は、昇降台３６を昇降させることで、キャピラリ１２の一端１２ａをウエルプレート５０のゲル前駆体溶液に浸漬したり、該ゲル前駆体溶液から離したりする装置であるが、昇降できる支持手段を用いてキャピラリ配列体１０を昇降させる装置であってもよい。
【００５９】
＜バイオチップの製造方法＞
本発明のバイオチップの製造方法は、前述の製造方法により得られたゲル充填配列体を、キャピラリの長手方向と交叉する方向に切断する工程（以下、「工程（４）」という。）を含む方法である。
図２に、ゲル充填配列体の一例として、樹脂固定部１４で固定されていないキャピラリ１２部分を取り除いたゲル充填配列体２０を示す。以下、本発明のバイオチップの製造方法の実施形態の一例として、ゲル充填配列体２０を用いる方法について説明する。
【００６０】
工程（４）では、ゲル充填配列体２０を、キャピラリ１２の長手方向と交叉する方向、好ましくは直行する方向に切断して薄片化する。これにより、バイオチップ２２（薄片体）を得ることができる。
ゲル充填配列体２０の切断は、ミクロトーム、レーザー等により行うことができる。
バイオチップ２２の厚みは、５ｍｍ以下であることが好ましく、５０μｍ〜１ｍｍであることがより好ましい。
【００６１】
バイオチップ２２は、各キャピラリ１２により区画化され、それぞれの区画にゲルが保持されている。バイオチップ２２は、例えば、ゲルに固定する生体関連物質（キャプチャープローブ）としてＤＮＡプローブを用いたＤＮＡマイクロアレイ等、目的に応じて様々な生体関連物質が固定されたバイオチップとして使用できる。
【００６２】
バイオチップ２２は、例えば、切り出された後に顕微鏡等により検品を行い、その後、ホルダーに収納し、保存液（６×ＳＳＣ：２０×ＳＳＣ（Ａｍｂｉｏｎ製）を希釈して使用）に浸した状態でパッキングすることで、より安定に保存することができる。
【実施例】
【００６３】
以下、実施例および比較例を示して本発明を詳細に説明する。ただし、本発明は以下の記載によっては限定されない。尚、本実施例では特に断りのない限り「部」は「質量部」を表す。
（製造例１）ゲル前駆体溶液の製造
Ｎ，Ｎ−ジメチルアクリルアミド（３．４２部）、Ｎ，Ｎ’−メチレンビスアクリルアミド（０．３８部）、グリセリン（４７．５部）および２，２’−アゾビス（２−メチルプロピオンアミジン）ジヒドロクロライド（０．１部）を、水（４８．６部）に溶解してゲル前駆体溶液Ｉを調製した。
【００６４】
（実施例１）
三菱エンジニアリングプラスチック（株）製のポリカーボネートを溶融紡糸して得た長さ６０ｃｍの非多孔質中空繊維（内径１８０μｍ、外径２８０μｍ、キャピラリ１２）２２８本を、１２×１９に配列させ、外枠治具で囲い、該外枠治具に２液室温硬化型ウレタン樹脂（ニッポラン４２７６、コロネート４４０３（登録商標、日本ポリウレタン工業（株）製））を注入して硬化させることで、長手方向の中央部分を２液室温硬化型ウレタン樹脂で固めて中空繊維配列体（キャピラリ配列体１０）を作製した。該中空繊維配列体の２２８本の各中空繊維の一端（一端１２ａ）を開放したままに維持し、他端（他端１２ｂ）を２液室温硬化型ウレタン樹脂で封止した。
さらに、中空繊維配列体の各中空繊維を、長さ３５ｃｍとなるように切り揃え、図１に示すような形状の中空繊維配列体とした。
【００６５】
次に、該中空繊維配列体を、真空ポンプ４０に接続された真空乾燥機（真空容器３２、ＤＰ４３  ヤマト科学（株）製）内で中空繊維の一端（一端１２ａ）側が下方に向かって延びるように支持手段３４で支持する一方、支持手段３４の下方に昇降台３６を配置した。
中空繊維配列体の各中空繊維の一端（一端１２ａ）側部分は、それら一端が、昇降台３６上に載置された３８４ウエルプレート（３８４個のウエルを有するプレート、ウエルプレート５０）の各ウエル（２２８個のウエル）に一対一で差し込まれるように配置されている。
【００６６】
次に、昇降台３６上に、中空繊維配列体の各中空繊維に対応する２２８個の各ウエルに３６μＬのゲル前駆体溶液Ｉが分注されている３８４ウエルプレートを載置し、その状態で真空ポンプ４０を作動させて真空容器３２内を４ＫＰａに減圧した。次いで、昇降台３６を上昇させて、各中空繊維の一端（一端１２ａ、開放端）を前記２２８個の各ウエルに分注されたゲル前駆体溶液Ｉに浸漬させ、この状態で真空ポンプ４０を停止し、更に、真空容器３２の扉を開くことにより真空容器３２内を常圧に戻し、各中空繊維の中空部にウエル内のゲル前駆体溶液Ｉを吸引により充填させた。その後、昇降台３６を降下させ、各中空繊維の一端（一端１２ａ）をウエル内のゲル前駆体溶液Ｉから離して開放した状態とした。
【００６７】
次に、真空容器３２の扉を閉め、窒素ガスを３Ｌ／ｍｉｎで真空容器３２に流入させながら、真空容器３２のヒーター電源を入れ、設定値５５℃で加熱を開始し、そのまま３時間保持して重合させ、ゲル充填中空繊維配列体Ａ（ゲル充填配列体）を得た。
重合後、真空容器３２からゲル充填中空繊維配列体Ａを取り出し、氷水で冷却した。その後、ミクロトーム装置により、該ゲル充填中空繊維配列体Ａから厚み２５０μｍの薄片体３００枚を切り出した。
【００６８】
（実施例２）
実施例２は、実施例１と同様の実験を繰り返し、再現性を見たものである。結果を図５に示す。
実施例１と同じ方法でゲル充填中空繊維配列体Ｂを得て、ミクロトーム装置により、該ゲル充填中空配列体Ｂから厚み２５０μｍの薄片体３００枚を切り出した。
【００６９】
（比較例１）
中空繊維配列体の各中空繊維の中空部にゲル前駆体溶液を充填した後、昇降台３６を降下させず、各中空繊維の一端（一端１２ａ）をウエル内のゲル前駆体溶液Ｉに浸漬したまま重合させた以外は、実施例１と同様にしてゲル充填中空繊維配列体Ｃを得て、ミクロトーム装置により、該ゲル充填中空配列体Ｃから厚み２５０μｍの薄片体３００枚を切り出した。
【００７０】
（比較例２）
比較例２は、比較例１と同様の実験を繰り返し、再現性を見たものである。結果を図６に示す。
比較例１と同じ方法でゲル充填中空繊維配列体Ｄを得て、ミクロトーム装置により、該ゲル充填中空配列体Ｄから厚み２５０μｍの薄片体３００枚を切り出した。
【００７１】
（評価方法）
実施例および比較例で得られた薄片体について、該薄片体の２２８箇所のゲルスポットの形状を顕微鏡（Ｅ２００  キヤノン（株）製）を用いて観察し、それらゲルスポットに空洞がある薄片体の数をカウントした。
実施例１および２の薄片体についての結果を図５、比較例１および２についての結果を図６に示す。尚、図５および図６における升目中の各数値は、３００枚の薄片体においてその位置のゲルスポットに空洞が確認された枚数を表している。例えば、実施例１（図５（Ａ））では、配列位置（Ｈ，１８）のゲルスポットに空洞ができた薄片体が４枚あったことを示している。
【００７２】
図５（Ａ）、（Ｂ）に示すように、本発明の製造方法を用いた実施例１および２では、ゲルスポットに空洞が形成されていた薄片体の数が少なかった。
一方、図６（Ａ）、（Ｂ）に示すように、各中空繊維の一端をゲル前駆体溶液中に浸漬したまま重合を行った比較例１および２では、ゲルスポットに空洞が形成された薄片体の数が実施例に比べて非常に多かった。
以上の結果から、中空繊維（キャピラリ）の一端から該中空繊維中にゲル前駆体溶液を充填した後に、該一端を開放した状態で重合を行うことにより、中空繊維内のゲルに空洞が形成されることを飛躍的に低減できることが確認された。
【００７３】
（実施例３）
実施例１と同じ製造方法で、３００枚の薄片体の切り出し、得られた薄片体で１箇所でもゲルスポットに空洞があるものは不良品とし、３００枚中の良品の割合を歩留％として求めた（歩留％＝良品枚数／３００枚×１００）。また、これをさらに４回繰り返し、良品の割合を合計５回求めた。
【００７４】
（実施例４）
各中空繊維の一端（一端１２ａ）をウエル内のゲル前駆体溶液Ｉから離して開放した状態とするまでは実施例１と同様に行った。次に、その中空繊維配列体を支持手段３４から取り外して横置きにし、他端１２ｂ側のウレタン樹脂で封止した部分を切り離し、中空繊維配列体の各中空繊維の両端が開放された状態とした。その後、該中空繊維配列体を横置きにしたまま、実施例１と同じ条件で重合を行ってゲル充填中空繊維配列体Ｅ（ゲル充填配列体）を得て、ミクロトーム装置により、該ゲル充填中空配列体Ｅから厚み２５０μｍの薄片体３００枚を切り出した。得られた３００枚の薄片体について、実施例３と同様にして良品の割合を求めた。また、これをさらに４回繰り返し、良品の割合を合計５回求めた。
【００７５】
（比較例３）
比較例１と同じ製造方法を用いた以外は、実施例３と同様にして良品の割合を５回求めた。
実施例３、４及び比較例３において５回ずつ（Ｎ＝１〜５）良品の割合を求めた結果を表１に示す。
【００７６】
【表１】
2010122208.tif 000002
【００７７】
中空繊維（キャピラリ）の少なくとも一端を開放した状態で重合した実施例３及び４では、歩留％が高く、良品の割合が高かった。また、実施例３と実施例４の結果を比較すると、中空繊維両端を開放した状態で重合した実施例４で更に歩留％が向上した。
一方、中空繊維の両端が共に開放されていない状態で重合した比較例３では、歩留％が低く、不良品が多くできた。
【産業上の利用可能性】
【００７８】
本発明の製造方法は、様々な生体関連物質の検出、解析、分析等に用いることができるゲル充填配列体およびバイオチップを、高い生産性で安定して製造することができるため非常に有用である。
【符号の説明】
【００７９】
１０  キャピラリ配列体  １２  キャピラリ  １４  樹脂固定部  ２０  ゲル充填配列体  ２２  バイオチップ  ３０  重合装置  ３２  真空容器  ３４  支持手段  ３６  昇降台  ３８  位置決め手段  ４０  真空ポンプ
【図１】
2010122208.tif 000003
【図２】
2010122208.tif 000004
【図３】
2010122208.tif 000005
【図４】
2010122208.tif 000006
【図５】
2010122208.tif 000007
【図６】
2010122208.tif 000008